(57)【要約】  添加剤組成物は、１，３：２，４−ビス−Ｏ−［（３，４−ジクロロフェニル）メチレン］−Ｄ−グルシトールと、少量の残留酸とを含む。ポリオレフィン組成物は、ポリオレフィンポリマーと、上記の添加剤組成物とを含む。【特許請求の範囲】
【請求項１】
１，３：２，４−ビス−Ｏ−［（３，４−ジクロロフェニル）メチレン］−Ｄ−グルシトールを含む添加剤組成物であって、前記添加剤組成物に存在する１，３：２，４−ビス−Ｏ−［（３，４−ジクロロフェニル）メチレン］−Ｄ−グルシトールの量に基づいて、０．０５２ｍｏｌ％未満の酸を含む前記添加剤組成物。
【請求項２】
前記添加剤組成物が、前記添加剤組成物に存在する１，３：２，４−ビス−Ｏ−［（３，４−ジクロロフェニル）メチレン］−Ｄ−グルシトールの量に基づいて、約０．０５ｍｏｌ％以下の酸を含む、請求項１に記載の添加剤組成物。
【請求項３】
前記添加剤組成物が、前記添加剤組成物に存在する１，３：２，４−ビス−Ｏ−［（３，４−ジクロロフェニル）メチレン］−Ｄ−グルシトールの量に基づいて、約０．０４７５ｍｏｌ％以下の酸を含む、請求項１に記載の添加剤組成物。
【請求項４】
前記添加剤組成物が、前記添加剤組成物に存在する１，３：２，４−ビス−Ｏ−［（３，４−ジクロロフェニル）メチレン］−Ｄ−グルシトールの量に基づいて、約０．０４５ｍｏｌ％以下の酸を含む、請求項１に記載の添加剤組成物。
【請求項５】
前記酸が、ｐ−トルエンスルホン酸、メタンスルホン酸、硫酸、リン酸、塩酸、次亜リン酸、トリフルオロ酢酸、トリフル酸、およびこれらの混合物からなる群から選択される、請求項１〜４の何れかに記載の添加剤組成物。
【請求項６】
前記組成物が、１，３：２，４−ビス−Ｏ−［（３，４−ジメチルフェニル）メチレン］−Ｄ−グルシトールをさらに含む、請求項１〜５の何れかに記載の添加剤組成物。
【請求項７】
前記添加剤組成物に存在する１，３：２，４−ビス−Ｏ−［（３，４−ジメチルフェニル）メチレン］−Ｄ−グルシトールの質量と、前記添加剤組成物に存在する１，３：２，４−ビス−Ｏ−［（３，４−ジクロロフェニル）メチレン］−Ｄ−グルシトールの質量との比が、約９：１〜約１：９である、請求項６に記載の添加剤組成物。
【請求項８】
（ａ）ポリオレフィンポリマー、および
（ｂ）１，３：２，４−ビス−Ｏ−［（３，４−ジクロロフェニル）メチレン］−Ｄ−グルシトールを含む添加剤組成物
を含み、前記添加剤組成物が、前記添加剤組成物に存在する１，３：２，４−ビス−Ｏ−［（３，４−ジクロロフェニル）メチレン］−Ｄ−グルシトールの量に基づいて、０．０５２ｍｏｌ％未満の酸を含む、ポリオレフィン組成物。
【請求項９】
前記添加剤組成物が、前記添加剤組成物に存在する１，３：２，４−ビス−Ｏ−［（３，４−ジクロロフェニル）メチレン］−Ｄ−グルシトールの量に基づいて、約０．０５ｍｏｌ％以下の酸を含む、請求項８に記載のポリオレフィン組成物。
【請求項１０】
前記添加剤組成物が、前記添加剤組成物に存在する１，３：２，４−ビス−Ｏ−［（３，４−ジクロロフェニル）メチレン］−Ｄ−グルシトールの量に基づいて、約０．０４７５ｍｏｌ％以下の酸を含む、請求項８に記載のポリオレフィン組成物。
【請求項１１】
前記添加剤組成物が、前記添加剤組成物に存在する１，３：２，４−ビス−Ｏ−［（３，４−ジクロロフェニル）メチレン］−Ｄ−グルシトールの量に基づいて、約０．０４５ｍｏｌ％以下の酸を含む、請求項８に記載のポリオレフィン組成物。
【請求項１２】
前記１，３：２，４−ビス−Ｏ−［（３，４−ジクロロフェニル）メチレン］−Ｄ−グルシトールが、前記ポリオレフィン組成物の全重量に基づいて、約２５０ｐｐｍ〜約３，０００ｐｐｍの量で前記ポリオレフィン組成物に存在する、請求項８〜１１の何れかに記載のポリオレフィン組成物。
【請求項１３】
前記１，３：２，４−ビス−Ｏ−［（３，４−ジクロロフェニル）メチレン］−Ｄ−グルシトールが、前記ポリオレフィン組成物に、前記ポリオレフィン組成物の全重量に基づいて、約５００ｐｐｍ〜約２，０００ｐｐｍの量で存在する、請求項１２に記載のポリオレフィン組成物。
【請求項１４】
前記ポリオレフィン組成物が、１，３：２，４−ビス−Ｏ−［（３，４−ジメチルフェニル）メチレン］−Ｄ−グルシトールをさらに含む、請求項８〜１３の何れかに記載のポリオレフィン組成物。
【請求項１５】
前記ポリオレフィン組成物に存在する１，３：２，４−ビス−Ｏ−［（３，４−ジメチルフェニル）メチレン］−Ｄ−グルシトールの質量と、前記ポリオレフィン組成物に存在する１，３：２，４−ビス−Ｏ−［（３，４−ジクロロフェニル）メチレン］−Ｄ−グルシトールの質量との比が、約９：１〜約１：９である、請求項１４に記載のポリオレフィン組成物。
【請求項１６】
前記ポリオレフィン組成物に存在する、１，３：２，４−ビス−Ｏ−［（３，４−ジクロロフェニル）メチレン］−Ｄ−グルシトールと１，３：２，４−ビス−Ｏ−［（３，４−ジクロロフェニル）メチレン］−Ｄ−グルシトールの合計量が、前記ポリオレフィン組成物の全重量に基づいて、約２５０ｐｐｍ〜約３，０００ｐｐｍである、請求項１４または１５に記載のポリオレフィン組成物。
【請求項１７】
前記ポリオレフィン組成物に存在する、１，３：２，４−ビス−Ｏ−［（３，４−ジクロロフェニル）メチレン］−Ｄ−グルシトールと１，３：２，４−ビス−Ｏ−［（３，４−ジクロロフェニル）メチレン］−Ｄ−グルシトールの合計量が、前記ポリオレフィン組成物の全重量に基づいて、約５００ｐｐｍ〜約２，０００ｐｐｍである、請求項１６に記載のポリオレフィン組成物。
【発明の詳細な説明】
【発明の技術分野】
【０００１】
[0001]本出願は、透明化剤（clarifying agent）組成物およびそれを含むポリオレフィン組成物に関する。
【発明の簡単な概要】
【０００２】
[0002]本発明は、向上した熱安定性を示し、またポリオレフィンポリマーのヘーズレベルを改善できる透明化剤組成物を概して提供する。本発明は、また、このような透明化剤組成物を含むポリオレフィン組成物も提供する。
【０００３】
[0003]第１の態様において、本発明は、１，３：２，４−ビス−Ｏ−［（３，４−ジクロロフェニル）メチレン］−Ｄ−グルシトールを含む添加剤組成物であって、添加剤組成物に存在する１，３：２，４−ビス−Ｏ−［（３，４−ジクロロフェニル）メチレン］−Ｄ−グルシトールの量に基づいて、０．０５２ｍｏｌ％未満の酸を含む添加剤組成物を提供する。
【０００４】
[0004]第２の態様において、本発明は、
（ａ）ポリオレフィンポリマー、および
（ｂ）１，３：２，４−ビス−Ｏ−［（３，４−ジクロロフェニル）メチレン］−Ｄ−グルシトールを含む添加剤組成物
を含み、添加剤組成物が、組成物に存在する１，３：２，４−ビス−Ｏ−［（３，４−ジクロロフェニル）メチレン］−Ｄ−グルシトールの量に基づいて、０．０５２ｍｏｌ％未満の酸を含む、ポリオレフィン組成物を提供する。
【発明の詳細な説明】
【０００５】
[0005]第１の態様において、本発明は、１，３：２，４−ビス−Ｏ−［（３，４−ジクロロフェニル）メチレン］−Ｄ−グルシトールおよび比較的少量の酸を含む添加剤組成物を提供する。酸は、アセタール化合物の生成に使用された触媒である。特に、酸は、アルジトール（すなわち、Ｄ−グルシトール）とアルデヒド化合物（すなわち、３，４−ジクロロベンゼンカルボアルデヒド）の間の縮合反応を触媒するために使用される。
【０００６】
[0006]酸は、アルジトールとアルデヒドの間の反応を触媒する適切な酸の何れかであることができる。適切な酸には、ルイス酸およびブレーンステッド酸が含まれる。酸は、無機酸（例えば、鉱酸）または有機酸であることができる。好ましくは、酸は、ｐ−トルエンスルホン酸、メタンスルホン酸、硫酸、リン酸、塩酸、次亜リン酸、トリフルオロ酢酸、トリフル酸、およびこれらの混合物からなる群から選択される。より好ましくは、酸は、ｐ−トルエンスルホン酸である。
【０００７】
[0007]酸は、好ましくは、添加剤組成物に、添加剤組成物に存在する１，３：２，４−ビス−Ｏ−［（３，４−ジクロロフェニル）メチレン］−Ｄ−グルシトールの量に基づいて、０．０５２ｍｏｌ％未満の量で存在する。より好ましくは、酸は、添加剤組成物に、添加剤組成物に存在する１，３：２，４−ビス−Ｏ−［（３，４−ジクロロフェニル）メチレン］−Ｄ−グルシトールの量に基づいて、約０．０５ｍｏｌ％以下の量で存在する。別の好ましい態様において、酸は、添加剤組成物に、添加剤組成物に存在する１，３：２，４−ビス−Ｏ−［（３，４−ジクロロフェニル）メチレン］−Ｄ−グルシトールの量に基づいて、約０．０４７５ｍｏｌ％以下の量で存在する。さらに別の好ましい態様において、酸は、添加剤組成物に、添加剤組成物に存在する１，３：２，４−ビス−Ｏ−［（３，４−ジクロロフェニル）メチレン］−Ｄ−グルシトールの量に基づいて、約０．０４５ｍｏｌ％以下の量で存在する。別の好ましい態様において、酸は、添加剤組成物に、添加剤組成物に存在する１，３：２，４−ビス−Ｏ−［（３，４−ジクロロフェニル）メチレン］−Ｄ−グルシトールの量に基づいて、約０．０３６ｍｏｌ％以下の量で存在する。さらに別の好ましい態様において、酸は、添加剤組成物に、添加剤組成物に存在する１，３：２，４−ビス−Ｏ−［（３，４−ジクロロフェニル）メチレン］−Ｄ−グルシトールの量に基づいて、約０．０３ｍｏｌ％以下の量で存在する。別の好ましい態様において、酸は、添加剤組成物に、添加剤組成物に存在する１，３：２，４−ビス−Ｏ−［（３，４−ジクロロフェニル）メチレン］−Ｄ−グルシトールの量に基づいて、約０．０２２ｍｏｌ％以下の量で存在する。さらに別の好ましい態様において、酸は、添加剤組成物に、添加剤組成物に存在する１，３：２，４−ビス−Ｏ−［（３，４−ジクロロフェニル）メチレン］−Ｄ−グルシトールの量に基づいて、約０．０１５ｍｏｌ％以下の量で存在する。
【０００８】
[0008]上記のように、組成物は、１，３：２，４−ビス−Ｏ−［（３，４−ジクロロフェニル）メチレン］−Ｄ−グルシトールを含む。この化合物は、アルジトールと置換ベンゼンカルボアルデヒド化合物との反応によって生成できるアセタールである。より具体的には、化合物は、およそ１モルのＤ−グルシトールと、およそ２モルの３，４−ジクロロベンゼンカルボアルデヒドとの反応によって生成できる。１，３：２，４−ビス−Ｏ−［（３，４−ジクロロフェニル）メチレン］−Ｄ−グルシトールは、適切な如何なる物理的状態でも供用できるが、通常、化合物は粉末の状態で供用される。
【０００９】
[0009]上記のように、１，３：２，４−ビス−Ｏ−［（３，４−ジクロロフェニル）メチレン］−Ｄ−グルシトールは、通常、粉末の状態で供用され、この粉末は、多くの細かい粒子を含む。粉末に存在する粒子は、通常、大きさおよび複雑さを増す異なる３つの粒子タイプ：１次粒子；アグリゲート（aggregate）；およびアグロメレート（agglomerate）にグループ分けされる。１次粒子は、通常、化合物の単結晶、またはこのような単結晶の破片である。アグリゲートは、互いに強く結び付いた状態にある２つ以上の１次粒子からなる。アグリゲートは、粉砕（milling）による以外は、細かく（例えば、それらの構成１次粒子へと小さく）できない。アグロメレートは、互いに弱く結合した、または結び付いた状態にある、いくつかの１次粒子および／またはアグリゲートからなる。アグロメレートは、比較的穏やかな機械力を加えることによって、細かく（例えば、それらの構成１次粒子および／またはアグリゲートへと、ばらばらにし、小さく）できる。例えば、アグロメレートは、適切な液体媒体に分散させると、細かくできる。アグロメレートは、通常、それらの内部寸法内に比較的大きな空洞を含み、これらの空洞は空気で満たされている。このようなアグロメレートが、加工中、溶融ポリマーに分散されると、アグロメレートは、化合物が溶融ポリマーに溶解するにつれて、ばらばらになる。そのとき、空洞に捕らえられた空気は、溶融ポリマーに同伴される状態になり得るが、この同伴空気は、ポリマー組成物における欠陥（例えば、白い斑点および／または泡）の生成に導く。
【００１０】
[0010]粉末は、適切な如何なる粒径も有することができる。しかし、溶融ポリマー中での化合物の溶解を容易にし、またポリマー組成物中の欠陥（例えば、白い斑点または泡）の生成を防ぐために、粒子が比較的小さい粒径を有することが有利である。好ましい態様において、１，３：２，４−ビス−Ｏ−［（３，４−ジクロロフェニル）メチレン］−Ｄ−グルシトール粒子の体積平均直径（すなわち、Ｄ［４，３］）は、約４０μｍ以下、約３５μｍ以下、約３０μｍ以下、または約２５μｍ以下である。さらに、１，３：２，４−ビス−Ｏ−［（３，４−ジクロロフェニル）メチレン］−Ｄ−グルシトール粒子のＤ90は、好ましくは、約８０μｍ以下、約７５μｍ以下、約７０μｍ以下、約６５μｍ以下、約６０μｍ以下、または約５５μｍ以下である。
【００１１】
[0011]１，３：２，４−ビス−Ｏ−［（３，４−ジクロロフェニル）メチレン］−Ｄ−グルシトールの粒径は、適切な如何なる技法を用いても測定できる。例えば、粉末の粒径は、動的光散乱により、このような測定のために設計された市販の多くの装置の１つを用いて測定できる。動的光散乱法が使用される場合、粒子の代表的試料が、通常、液体媒体に分散され、この液体媒体の試料が、動的光散乱装置に導入される。適切な如何なる液体媒体も使用できるが、通常、水が好ましい媒体である。液体媒体への粒子の分散を容易にするために、界面活性剤、好ましくは非イオン界面活性剤（例えば、オクチルフェノール界面活性剤）を、水に添加し、得られる混合物（すなわち、水、界面活性剤、および粒子）を、粒子が分散するのに十分な時間（例えば、１〜５分間）、攪拌することができる。
【００１２】
[0012]好ましい可能性のある特定の態様において、組成物は、１，３：２，４−ビス−Ｏ−［（３，４−ジクロロフェニル）メチレン］−Ｄ−グルシトールに加えて、別のアセタール化合物を含むことができる。特に好ましい態様において、組成物は、１，３：２，４−ビス−Ｏ−［（３，４−ジメチルフェニル）メチレン］−Ｄ−グルシトールを追加で含む。１，３：２，４−ビス−Ｏ−［（３，４−ジメチルフェニル）メチレン］−Ｄ−グルシトールは、およそ１モルのＤ−グルシトールとおよそ２モルのｏ−キシレンカルボアルデヒドの反応によって生成できる。１，３：２，４−ビス−Ｏ−［（３，４−ジメチルフェニル）メチレン］−Ｄ−グルシトールは、適切な如何なる物理的状態でも供用できるが、１，３：２，４−ビス−Ｏ−［（３，４−ジクロロフェニル）メチレン］−Ｄ−グルシトールと同様に、化合物は、通常、多くの細かい粒子を含む粉末の状態で供用される。
【００１３】
[0013]１，３：２，４−ビス−Ｏ−［（３，４−ジメチルフェニル）メチレン］−Ｄ−グルシトールの粒径は、上記の１，３：２，４−ビス−Ｏ−［（３，４−ジクロロフェニル）メチレン］−Ｄ−グルシトールの粒径と同じであることができる（例えば、体積平均直径、Ｄ90、または両方に関して）。あるいは、１，３：２，４−ビス−Ｏ−［（３，４−ジメチルフェニル）メチレン］−Ｄ−グルシトールの粒径は、１，３：２，４−ビス−Ｏ−［（３，４−ジクロロフェニル）メチレン］−Ｄ−グルシトールの粒径より小さくてもよい（例えば、体積平均直径、Ｄ90、または両方に関して）。好ましい態様において、１，３：２，４−ビス−Ｏ−［（３，４−ジメチルフェニル）メチレン］−Ｄ−グルシトール粒子の体積平均直径（すなわち、Ｄ［４，３］）は、約４０μｍ以下、約３５μｍ以下、約３０μｍ以下、約２５μｍ以下、約２０μｍ以下、約１５μｍ以下、約１０μｍ以下、または約７．５μｍ以下である。さらに、１，３：２，４−ビス−Ｏ−［（３，４−ジメチルフェニル）メチレン］−Ｄ−グルシトール粒子のＤ90は、好ましくは、約８０μｍ以下、約７５μｍ以下、約７０μｍ以下、約６５μｍ以下、約６０μｍ以下、約５５μｍ以下、約５０μｍ以下、約４５μｍ以下、約４０μｍ以下、約３５μｍ以下、約３０μｍ以下、約２５μｍ以下、約２０μｍ以下、約１５μｍ以下、約１０μｍ以下、または約７．５μｍ以下である。
【００１４】
[0014]組成物が、１，３：２，４−ビス−Ｏ−［（３，４−ジクロロフェニル）メチレン］−Ｄ−グルシトールと１，３：２，４−ビス−Ｏ−［（３，４−ジメチルフェニル）メチレン］−Ｄ−グルシトールの両方を含む場合、２つの化合物は、ポリオレフィン組成物に、適切な如何なる相対量でも存在できる。例えば、組成物に存在する１，３：２，４−ビス−Ｏ−［（３，４−ジメチルフェニル）メチレン］−Ｄ−グルシトールの質量と、組成物に存在する１，３：２，４−ビス−Ｏ−［（３，４−ジクロロフェニル）メチレン］−Ｄ−グルシトールの質量との比は、好ましくは、約９：１以下、約８：１以下、約７：１以下、約６：１以下、約５：１以下、約４：１以下、または約３：１以下であることができる。組成物に存在する１，３：２，４−ビス−Ｏ−［（３，４−ジメチルフェニル）メチレン］−Ｄ−グルシトールの質量と、組成物に存在する１，３：２，４−ビス−Ｏ−［（３，４−ジクロロフェニル）メチレン］−Ｄ−グルシトールの質量との比は、好ましくは、約１：９以上、約１：８以上、約１：７以上、約１：６以上、約１：５以上、約１：４以上、または約１：３以上であることができる。好ましい一態様において、組成物に存在する１，３：２，４−ビス−Ｏ−［（３，４−ジメチルフェニル）メチレン］−Ｄ−グルシトールの質量と、組成物に存在する１，３：２，４−ビス−Ｏ−［（３，４−ジクロロフェニル）メチレン］−Ｄ−グルシトールの質量との比は、約９：１〜約１：９である。一連の順次より好ましい態様において、組成物に存在する１，３：２，４−ビス−Ｏ−［（３，４−ジメチルフェニル）メチレン］−Ｄ−グルシトールの質量と、組成物に存在する１，３：２，４−ビス−Ｏ−［（３，４−ジクロロフェニル）メチレン］−Ｄ−グルシトールの質量との比は、約８：１〜約１：８、約７：１〜約１：７、約６：１〜約１：６、約５：１〜約１：５、約４：１〜約１：４、または約３：１〜約１：３である。
【００１５】
[0015]特定の如何なる理論にも束縛されることは望まないが、添加剤組成物における比較的大きな量の残留酸は、熱可塑性ポリマーのための透明化剤としての添加剤組成物の性能に有害であり得ると考えられる。より具体的には、残留酸の存在により、添加剤組成物に存在するアセタール化合物の一部が分解されると考えられる。アセタール化合物のこの分解は、着色した副生成物を生じ、これらの着色した副生成物は、添加剤により透明化されたポリマーの視覚的美しさに悪影響を及ぼし得る。また、添加剤組成物中のアセタール化合物の一部の分解は、ポリマーを透明化するために利用できるアセタール化合物が、より少量になるので、添加剤組成物の有効性を低下させるであろう。
【００１６】
[0016]第２の態様において、本発明は、ポリオレフィンポリマーと、本発明の第１の態様の添加剤組成物（すなわち、１，３：２，４−ビス−Ｏ−［（３，４−ジクロロフェニル）メチレン］−Ｄ−グルシトールと少量の残留酸を含む組成物）とを含むポリオレフィン組成物を提供する。
【００１７】
[0017]ポリオレフィン組成物は、ポリオレフィンポリマーを含む。ポリオレフィンポリマーは、適切なポリオレフィン、例えば、ポリプロピレン、ポリエチレン、ポリブチレン、ポリ（４−メチル−１−ペンテン）、およびポリ（ビニルシクロヘキサン）の何れかであることができる。好ましい態様において、熱可塑性ポリマーは、ポリプロピレンホモポリマー（例えば、アタクチックポリプロピレンホモポリマー、アイソタクチックポリプロピレンホモポリマー、およびシンジオタクチックポリプロピレンホモポリマー）、ポリプロピレンコポリマー（例えば、ポリプロピレンランダムコポリマー）、ポリプロピレンインパクトコポリマー、ならびにこれらの混合物からなる群から選択されるポリオレフィンである。適切なポリプロピレンコポリマーには、これらに限らないが、エチレン、ブタ−１−エン（すなわち、１−ブテン）、およびヘキサ−１−エン（すなわち、１−ヘキセン）からなる群から選択されるコモノマーの存在の下でのプロピレンの重合により作製されるランダムコポリマーが含まれる。このようなポリプロピレンランダムコポリマーでは、コモノマーは、適切な如何なる量でも存在できるが、通常、約１０重量％未満（例えば、約１〜約７重量％）の量で存在する。適切なポリプロピレンインパクトコポリマーには、これらに限らないが、ポリプロピレンホモポリマーまたはポリプロピレンランダムコポリマーへの、エチレン−プロピレンゴム（ＥＰＲ）、エチレンプロピレン−ジエンモノマー（ＥＰＤＭ）、ポリエチレン、およびプラストマーからなる群から選択されるコポリマーの添加によって生成されるものが含まれる。このようなポリプロピレンインパクトコポリマーでは、コポリマーは、適切な如何なる量でも存在できるが、通常、約５〜約２５重量％の量で存在する。上記のポリオレフィンポリマーは、分枝しているか、または架橋されていてもよく、例えば、ポリマーの溶融強度を増大させる添加剤の添加により生じる分枝または架橋を有してもよい。
【００１８】
[0018]組成物に使用されるポリオレフィンポリマー（例えば、ポロプロピレンポリマー）は、ポリオレフィン組成物に対する下記の、見掛けの溶融粘度、メルトフローレート、および／またはフローレート比を有するように製造されたポリマーであることができる。例えば、組成物に使用されるのに適するポリプロピレンポリマーには、製造業者によって販売されるポリマーが、ポリオレフィン組成物に対して下で列挙される見掛けの溶融粘度値の１つを有するように製造されたものが含まれる。あるいは、望ましい特質を有しないバージンポリプロピレンポリマーは、１種以上の添加剤の添加により改変できる。例えば、ポリマーは、ポリマーの１つ以上の特質を改変するために、有機過酸化物またはビスブレーキング（vis-breaking）剤と一緒にして、溶融加工（例えば、押し出し）できる。このような使用に適する有機過酸化物の例には、これらに限らないが、２，５−ジメチル−２，５−ジ（ｔｅｒｔ−ブチルペルオキシ）ヘキサン、２，５−ジメチル−２，５−ジ（ｔｅｒｔ−ブチルペルオキシ）ヘキシン−３，３，６，６，９，９−ペンタメチル−３−（エチルアセテート）−１，２，４，５−テトラオキシシクロノナン、ｔｅｒｔ−ブチルヒドロペルオキシド、過酸化水素、ジクミルペルオキシド、ｔｅｒｔ−ブチルペルオキシイソプロピルカルボネート、ジ−ｔｅｒｔ−ブチルペルオキシド、ｐ−クロロベンゾイルペルオキシド、ジベンゾイルジペルオキシド、ｔｅｒｔ−ブチルクミルペルオキシド、ｔｅｒｔ−ブチルヒドロキシエチルペルオキシド、ジ−ｔｅｒｔ−アミルペルオキシド、２，５−ジメチルヘキセン−２，５−ジペルイソノナノエート、アセチルシクロヘキサンスルホニルペルオキシド、ジイソプロピルペルオキシジカルボネート、ｔｅｒｔ−アミルペルネオデカノエート、ｔｅｒｔ−ブチル−ペルネオデカノエート、ｔｅｒｔ−ブチルペルピバレート、ｔｅｒｔ−アミルペルピバレート、ビス（２，４−ジクロロベンゾイル）ペルオキシド、ジイソノナノイルペルオキシド、ジデカノイルペルオキシド、ジオクタノイルペルオキシド、ジラウロイルペルオキシド、ビス（２−メチルベンゾイル）ペルオキシド、ジスクシノイルペルオキシド、ジアセチルペルオキシド、ジベンゾイルペルオキシド、ｔｅｒｔ−ブチルペル−２−エチルヘキサノエート、ビス（４−クロロベンゾイル）ペルオキシド、ｔｅｒｔ−ブチルペルイソブチレート、ｔｅｒｔ−ブチルペルマレエート、１，１−ビス（ｔｅｒｔ−ブチルペルオキシ）−３，５，５−トリメチルシクロヘキサン、１，１−ビス（ｔｅｒｔ−ブチルペルオキシ）シクロヘキサン、ｔｅｒｔ−ブチルペルオキシイソプロピルカルボネート、ｔｅｒｔ−ブチルペルイソノナオエート、２，５−ジメチルヘキサン２，５−ジベンゾエート、ｔｅｒｔ−ブチルペルアセテート、ｔｅｒｔ−アミルペルベンゾエート、ｔｅｒｔ−ブチルペルベンゾエート、２，２−ビス（ｔｅｒｔ−ブチルペルオキシ）ブタン、２，２−ビス（ｔｅｒｔ−ブチルペルオキシ）プロパン、ジクミルペルオキシド、２，５−ジメチルヘキサン２，５−ジ−ｔｅｒｔ−ブチルペルオキシド、３−ｔｅｒｔ−ブチルペルオキシ−３−フェニルフタリド、ジ−ｔｅｒｔ−アミルペルオキシド、α���α’−ビス（ｔｅｒｔ−ブチルペルオキシイソプロピル）ベンゼン、３，５−ビス（ｔｅｒｔ−ブチルペルオキシ）−３，５−ジメチル−１，２−ジオキソラン、ジ−ｔｅｒｔ−ブチルペルオキシド、２，５−ジメチルヘキシン２，５−ジ−ｔｅｒｔ−ブチルペルオキシド、３，３，６，６，９，９−ヘキサメチル−１，２，４，５−テトラオキサシクロノナン、ｐ−メンタンヒドロペルオキシド、ピナンヒドロペルオキシド、ジイソプロピルベンゼンモノ−α−ヒドロペルオキシド、クメンヒドロペルオキシド、またはｔｅｒｔ−ブチルヒドロペルオキシドが含まれる。
【００１９】
[0019]ポリマーの溶融加工により、ポリマーの特質を改変するための添加剤として使用される場合、有機過酸化物またはビスブレーキング剤は、ポリマー組成物（溶融加工の前）に、適切な如何なる量でも存在できる。有機過酸化物の適切な量は、いくつかの要因、例えば、組成物に使用される特定のポリマー、ポリマーの出発時の特性、およびポリマーの特性に望まれる変化に、応じて決まるであろう。好ましい態様において、有機過酸化物は、ポリマー組成物（溶融加工の前）に、ポリマー組成物の全重量に基づいて、約１０ｐｐｍ以上、約５０ｐｐｍ以上、または約１００ｐｐｍ以上の量で存在できる。別の好ましい態様において、有機過酸化物は、ポリマー組成物（溶融加工の前）に、ポリマー組成物の全重量に基づいて、約１重量％（１０，０００ｐｐｍ）以下、約０．５重量％（５，０００ｐｐｍ）以下、約０．４重量％（４，０００ｐｐｍ）以下、約０．３重量％（３，０００ｐｐｍ）以下、約０．２重量％（２，０００ｐｐｍ）以下、約０．１重量％（１，０００ｐｐｍ）以下、約０．０５重量％（５００ｐｐｍ）以下の量で存在できる。こうして、一連の好ましい態様において、有機過酸化物は、ポリマー組成物（溶融加工の前）に、ポリマー組成物の全重量に基づいて、約１０〜約５，０００ｐｐｍ、約５０〜約３，０００ｐｐｍ、約５０〜約２，０００ｐｐｍ、または約１００〜約１，０００ｐｐｍの量で存在できる。当業者によって理解されるように、有機過酸化物は、分解し、ポリマー組成物の溶融加工中に消費される。したがって、溶融加工の後にポリマー組成物に存在する有機過酸化物の量は、上で列挙された範囲内に、おそらく入らないであろうし、通常、有機過酸化物は、溶融加工の後、ポリマー組成物で検出できない。
【００２０】
[0020]１，３：２，４−ビス−Ｏ−［（３，４−ジクロロフェニル）メチレン］−Ｄ−グルシトールは、ポリオレフィン組成物に、適切な如何なる絶対量でも存在できる。通常、ポリオレフィン組成物に存在する１，３：２，４−ビス−Ｏ−［（３，４−ジクロロフェニル）メチレン］−Ｄ−グルシトールの量は、ポリオレフィン組成物に存在するポリマー（例えば、ポリプロピレンポリマー）の重量に基づいて、約２５０パーツパーミリオン（ｐｐｍ）以上である。好ましくは、ポリオレフィン組成物に存在する１，３：２，４−ビス−Ｏ−［（３，４−ジクロロフェニル）メチレン］−Ｄ−グルシトールの量は、ポリオレフィン組成物に存在するポリマー（例えば、ポリプロピレンポリマー）の重量に基づいて、約５００ｐｐｍ以上、約７５０ｐｐｍ以上、約１，０００ｐｐｍ以上、約１，２５０ｐｐｍ以上、または約１，５００ｐｐｍ以上である。ポリオレフィン組成物に存在する１，３：２，４−ビス−Ｏ−［（３，４−ジクロロフェニル）メチレン］−Ｄ−グルシトールの量は、通常、また、ポリオレフィン組成物に存在するポリマー（例えば、ポリプロピレンポリマー）の重量に基づいて、約４，０００ｐｐｍ以下でもある。好ましくは、ポリオレフィン組成物に存在する１，３：２，４−ビス−Ｏ−［（３，４−ジクロロフェニル）メチレン］−Ｄ−グルシトールの量は、ポリオレフィン組成物に存在するポリマー（例えば、ポリプロピレンポリマー）の重量に基づいて、約３，５００ｐｐｍ以下、約３，０００ｐｐｍ以下、約２，７５０ｐｐｍ以下、約２，５００ｐｐｍ以下、約２，２５０ｐｐｍ以下、または約２，０００ｐｐｍ以下である。こうして、一連の順次より好ましい態様において、ポリオレフィン組成物に存在する１，３：２，４−ビス−Ｏ−［（３，４−ジクロロフェニル）メチレン］−Ｄ−グルシトールの量は、ポリオレフィン組成物に存在するポリマー（例えば、ポリプロピレンポリマー）の重量に基づいて、約２５０ｐｐｍ〜約４，０００ｐｐｍ、約２５０ｐｐｍ〜約３，０００ｐｐｍ、約２５０ｐｐｍ〜約２，５００ｐｐｍ、または約５００ｐｐｍ〜約２，０００ｐｐｍである。
【００２１】
[0021]好ましい可能性のある特定の態様において、ポリオレフィン組成物は、１，３：２，４−ビス−Ｏ−［（３，４−ジクロロフェニル）メチレン］−Ｄ−グルシトールに加えて、別のアセタール化合物を含むことができる。特に好ましい態様において、ポリオレフィン組成物は、１，３：２，４−ビス−Ｏ−［（３，４−ジメチルフェニル）メチレン］−Ｄ−グルシトールを追加で含む。１，３：２，４−ビス−Ｏ−［（３，４−ジメチルフェニル）メチレン］−Ｄ−グルシトールは、およそ１モルのＤ−グルシトールとおよそ２モルのｏ−キシレンカルボアルデヒドの反応によって生成できる。１，３：２，４−ビス−Ｏ−［（３，４−ジメチルフェニル）メチレン］−Ｄ−グルシトールは、適切な如何なる物理的状態でも供用できるが、１，３：２，４−ビス−Ｏ−［（３，４−ジクロロフェニル）メチレン］−Ｄ−グルシトールと同様に、化合物は、通常、多くの細かい粒子を含む粉末の状態で供用される。
【００２２】
[0022]１，３：２，４−ビス−Ｏ−［（３，４−ジメチルフェニル）メチレン］−Ｄ−グルシトールの粒径は、上記の１，３：２，４−ビス−Ｏ−［（３，４−ジクロロフェニル）メチレン］−Ｄ−グルシトールの粒径と同じであることができる（例えば、体積平均直径、Ｄ90、または両方に関して）。あるいは、１，３：２，４−ビス−Ｏ−［（３，４−ジメチルフェニル）メチレン］−Ｄ−グルシトールの粒径は、１，３：２，４−ビス−Ｏ−［（３，４−ジクロロフェニル）メチレン］−Ｄ−グルシトールの粒径より小さくてもよい（例えば、体積平均直径、Ｄ90、または両方に関して）。好ましい態様において、１，３：２，４−ビス−Ｏ−［（３，４−ジメチルフェニル）メチレン］−Ｄ−グルシトール粒子の体積平均直径（すなわち、Ｄ［４，３］）は、約４０μｍ以下、約３５μｍ以下、約３０μｍ以下、約２５μｍ以下、約２０μｍ以下、約１５μｍ以下、約１０μｍ以下、または約７．５μｍ以下である。さらに、１，３：２，４−ビス−Ｏ−［（３，４−ジメチルフェニル）メチレン］−Ｄ−グルシトール粒子のＤ90は、好ましくは、約８０μｍ以下、約７５μｍ以下、約７０μｍ以下、約６５μｍ以下、約６０μｍ以下、約５５μｍ以下、約５０μｍ以下、約４５μｍ以下、約４０μｍ以下、約３５μｍ以下、約３０μｍ以下、約２５μｍ以下、約２０μｍ以下、約１５μｍ以下、約１０μｍ以下、または約７．５μｍ以下である。
【００２３】
[0023]ポリオレフィン組成物に存在する場合、１，３：２，４−ビス−Ｏ−［（３，４−ジメチルフェニル）メチレン］−Ｄ−グルシトールは、適切な如何なる量でも存在できる。例えば、１，３：２，４−ビス−Ｏ−［（３，４−ジメチルフェニル）メチレン］−Ｄ−グルシトールは、１，３：２，４−ビス−Ｏ−［（３，４−ジクロロフェニル）メチレン］−Ｄ−グルシトールに対して上で列挙された量の何れかで存在できる。あるいは、組成物に存在する、１，３：２，４−ビス−Ｏ−［（３，４−ジクロロフェニル）メチレン］−Ｄ−グルシトールと１，３：２，４−ビス−Ｏ−［（３，４−ジメチルフェニル）メチレン］−Ｄ−グルシトールを合わせた量が、１，３：２，４−ビス−Ｏ−［（３，４−ジクロロフェニル）メチレン］−Ｄ−グルシトールに対して上で記載された範囲の何れかの範囲内に入ることができる。
【００２４】
[0024]ここで記載のポリオレフィン組成物は、適切な如何なる見掛けの溶融粘度も有することができる。ポリオレフィン組成物の見掛けの溶融粘度は、適切な如何なる方法を用いても測定できる。例えば、見掛けの溶融粘度は、「Ｓｔａｎｄａｒｄ  Ｔｅｓｔ  Ｍｅｔｈｏｄ  ｆｏｒ  Ｄｅｔｅｒｍｉｎａｔｉｏｎ  ｏｆ  Ｐｒｏｐｅｒｔｉｅｓ  ｏｆ  Ｐｏｌｙｍｅｒｉｃ  Ｍａｔｅｒｉａｌｓ  ｂｙ  Ｍｅａｎｓ  ｏｆ  ａ  Ｃａｐｉｌｌａｒｙ  Ｒｈｅｏｍｅｔｅｒ」という表題のＡＳＴＭ試験法Ｄ３８３５−０８に記載されている試験方法を用いて、決定できる。この試験方法は、２２０℃が、ポリプロピレン組成物を試験するのに通常用いられる試験温度であると規定するが、１９０℃が、多くの市販ポリマーで今日用いられる、より低い加工温度に、より近いので、より適切な温度であると考えられる。このため、ここで列挙されるポリプロピレン含有ポリオレフィン組成物に対する見掛けの溶融粘度は、好ましくは、上で参照された試験方法を用いて、１９０℃の温度で決定される。ポリオレフィン組成物の見掛けの溶融粘度は、適切な如何なる見掛けの剪断速度でも測定できる。１００ｓ-1の見掛けの剪断速度が、ポリマー組成物が典型的な加工状態の間に受ける剪断に、かなり近いために、好ましいと考えられる。ポリオレフィン組成物の見掛けの溶融粘度を測定するとき、好ましくは、キャピラリーレオメーターには、３０：１の長さと直径の比を有する、直径１．００ｍｍのキャピラリーダイが装備される。さらに、ポリオレフィン組成物は、好ましくは、試験の開始前に、キャピラリーレオメーターに、６分間の保持時間、留められる。最後に、ポリオレフィン組成物の見掛けの溶融粘度は、好ましくは、ポリマーと、１，３：２，４−ビス−Ｏ−［（３，４−ジクロロフェニル）メチレン］−Ｄ−グルシトールを含む添加剤組成物と、任意のあらゆる成分とが、溶融加工された（例えば、押出機を通された）後に、決定される。
【００２５】
[0025]好ましくは、ポリオレフィン組成物は、１００ｓ-1の見掛けの剪断速度で、約７５０Ｐａ・ｓ以下の見掛けの溶融粘度を有する。より好ましくは、ポリオレフィン組成物は、１００ｓ-1の見掛けの剪断速度、および１９０℃の温度で、約７００Ｐａ・ｓ以下、約６５０Ｐａ・ｓ以下、約６００Ｐａ・ｓ以下、約５５０Ｐａ・ｓ以下、約５００Ｐａ・ｓ以下、約４５０Ｐａ・ｓ以下、約４００Ｐａ・ｓ以下、約３５０Ｐａ・ｓ以下、約３００Ｐａ・ｓ以下、約２５０Ｐａ・ｓ以下、または約２００Ｐａ・ｓ以下の見掛けの溶融粘度を有する。
【００２６】
[0026]ここで記載のポリオレフィン組成物は、適切な如何なるメルトフローレートも有することができる。ポリオレフィン組成物のメルトフローレートは、適切な如何なる方法によっても決定できる。例えば、ポリオレフィン組成物のメルトフローレートは、「Ｓｔａｎｄａｒｄ  Ｔｅｓｔ  Ｍｅｔｈｏｄ  ｆｏｒ  Ｍｅｌｔ  Ｆｌｏｗ  Ｒａｔｅｓ  ｏｆ  Ｔｈｅｒｍｏｐｌａｓｔｉｃｓ  ｂｙ  Ｅｘｔｒｕｓｉｏｎ  Ｐｌａｓｔｏｍｅｔｅｒ」という表題の、ＡＳＴＭ規格Ｄ１２３８−１０の手順Ｂを用いて、決定できる。ポリオレフィン組成物のメルトフローレートは、好ましくは、前述の規格試験法を用いて測定される。好ましくは、ポリオレフィン組成物は、４ｇ／１０ｍｉｎ以上のメルトフローレートを有する。より好ましくは、ポリオレフィン組成物は、約８ｇ／１０ｍｉｎ以上、約１０ｇ／１０ｍｉｎ以上、約１２ｇ／１０ｍｉｎ以上、約２０ｇ／１０ｍｉｎ以上、約３５ｇ／１０ｍｉｎ以上、または約５０ｇ／１０ｍｉｎ以上のメルトフローレートを有する。見掛けの溶融粘度の測定におけるのと同じく、ポリオレフィン組成物のメルトフローレートは、好ましくは、ポリマーと、１，３：２，４−ビス−Ｏ−［（３，４−ジクロロフェニル）メチレン］−Ｄ−グルシトールを含む添加剤組成物と、任意のあらゆる成分（例えば、過酸化物）とが、溶融加工された（例えば、押出機を通された）後に、決定される。
【００２７】
[0027]当業者によって理解されるように、ポリオレフィンポリマーは、別個のポリマー鎖の集団を含み、それらのポリマー鎖は、様々な長さおよびモル質量を有するであろう。ポリマーに含まれるポリマー鎖の長さ／モル質量の統計的分布は、一般に、モル質量分布または分子量分布と呼ばれる。ここで記載の組成物に使用されるポリオレフィンポリマーは、適切な如何なるモル質量分布も有することができる。例えば、ポリオレフィンポリマーは、単峰（single mode）を示すモル質量分布を有することができる、または、モル質量分布は複数の峰（例えば、２峰、３峰など）を示すことができる。ポリマーのモル質量分布の幅は、多分散指数を用いて表すことができる。多分散指数は、ポリマーの数平均モル質量と質量平均モル質量（すなわち、重量平均モル質量）を測定し、次いで、ポリマーの数平均モル質量で、ポリマーの質量平均モル質量を割ることによって計算される。結果は、無次元単位で、モル質量分布の幅を定量化し、より大きな値は、モル質量分布におけるより大きな幅を示す。モル質量分布の幅は、また、フローレート比（ＦＲＲ）を得られるような異なる条件下で、ポリマー（またはポリマーを含む組成物）のメルトフローレートを測定し、比較することによって、間接的に定量化できる。この方法は、例えば、「Ｓｔａｎｄａｒｄ  Ｔｅｓｔ  Ｍｅｔｈｏｄ  ｆｏｒ  Ｍｅｌｔ  Ｆｌｏｗ  Ｒａｔｅｓ  ｏｆ  Ｔｈｅｒｍｏｐｌａｓｔｉｃｓ  ｂｙ  Ｅｘｔｒｕｓｉｏｎ  Ｐｌａｓｔｏｍｅｔｅｒ」という表題の、ＡＳＴＭ規格Ｄ１２３８の手順Ｄに記載されている。好ましくは、ＦＲＲは、規格に指定された１０ｋｇの荷重を用いて測定されたメルトフローレート（ＭＦＲ10）と、規格に指定された２ｋｇの荷重を用いて測定されたメルトフローレート（ＭＦＲ2）とを用いて、計算される。ここで記載のポリオレフィン組成物は、適切な如何なるＦＲＲも有することができる。好ましくは、ポリオレフィン組成物は、約１７以下のＦＲＲ（ＭＦＲ10／ＭＦＲ2）を有する。より好ましくは、ポリオレフィン組成物は、約１６以下、または約１５以下のＦＲＲ（ＭＦＲ10／ＭＦＲ2）を有する。見掛けの溶融粘度およびメルトフローレートの測定におけるのと同じく、ポリオレフィン組成物のメルトフロー比は、好ましくは、ポリマーと、１，３：２，４−ビス−Ｏ−［（３，４−ジクロロフェニル）メチレン］−Ｄ−グルシトールを含む添加剤組成物と、任意のあらゆる成分（例えば、過酸化物）とが、溶融加工された（例えば、押出機を通された）後に、決定される。
【００２８】
[0028]ここで記載のポリオレフィン組成物は、１，３：２，４−ビス−Ｏ−［（３，４−ジクロロフェニル）メチレン］−Ｄ−グルシトールに加えて、他のポリマー添加剤を含むことができる。適切な追加のポリマー添加剤には、これらに限らないが、酸化防止剤（例えば、フェノール系酸化防止剤、ホスファイト系酸化防止剤、およびこれらの組合せ）、ブロッキング防止剤（例えば、アモルファスシリカおよび珪藻土）、顔料（例えば、有機顔料および無機顔料）ならびに他の着色剤（例えば、染料およびポリマー着色剤）、フィラーおよび強化剤（例えば、ガラス、ガラス繊維、タルク、炭酸カルシウム、およびオキシ硫酸マグネシウムウィスカ）、核生成剤、透明化剤、酸捕捉剤（例えば、脂肪酸の金属塩、例えば、ステアリン酸の金属塩）、ポリマー加工添加剤（例えば、フルオロポリマーのポリマー加工添加剤）、ポリマー架橋剤、スリップ剤（例えば、脂肪酸とアンモニアまたはアミン含有化合物との間の反応により誘導される脂肪酸アミド化合物）、脂肪酸エステル化合物（例えば、脂肪酸と、ヒドロキシ含有化合物、例えば、グリセロール、ジグリセロール、およびこれらの混合物との間の反応により誘導される脂肪酸エステル化合物）、ならびに上述のものの組合せが含まれる。
【００２９】
[0029]上で言及されたように、ポリオレフィン組成物は、上記の他の成分に加えて、核生成剤を含み得る。適切な核生成剤には、これらに限らないが、２，２’−メチレン−ビス−（４，６−ジ−ｔｅｒｔ−ブチルフェニル）リン酸塩（例えば、２，２’−メチレン−ビス−（４，６−ジ−ｔｅｒｔ−ブチルフェニル）リン酸ナトリウムまたは２，２’−メチレンビス（４，６−ジ−ｔｅｒｔ−ブチルフェニル）リン酸アルミニウム）、ビシクロ［２．２．１］ヘプタン−２，３−ジカルボン酸塩（例えば、ビシクロ［２．２．１］ヘプタン−２，３−ジカルボン酸二ナトリウム、またはビシクロ［２．２．１］ヘプタン−２，３−ジカルボン酸カルシウム）、シクロヘキサン−１，２−ジカルボン酸塩（例えば、シクロヘキサン−１，２−ジカルボン酸カルシウム、シクロヘキサン−１，２−ジカルボン酸アルミニウム（１塩基性）、シクロヘキサン−１，２−ジカルボン酸二リチウム、またはシクロヘキサン−１，２−ジカルボン酸ストロンチウム）、およびこれらの組合せが含まれる。ビシクロ［２．２．１］ヘプタン−２，３−ジカルボン酸塩およびシクロヘキサン−１，２−ジカルボン酸塩では、カルボキシレート部分は、シス−またはトランス−立体配置の何れかに配列され得るが、シス−立体配置が好ましい。
【００３０】
[0030]上で言及されたように、ポリオレフィン組成物は、また、１種以上の追加の透明化剤も含むことができる。適切な透明化剤には、これらに限らないが、トリスアミド、および多価アルコールと芳香族アルデヒドの縮合生成物であるアセタール化合物が含まれる。適切なトリスアミド透明化剤には、これらに限らないが、ベンゼン−１，３，５−トリカルボン酸のアミド誘導体、１，３，５−ベンゼントリアミンのアミド誘導体、Ｎ−（３，５−ビス−ホルミルアミノ−フェニル）−ホルムアミドの誘導体（例えば、Ｎ−［３，５−ビス−（２，２−ジメチル−プロピオニルアミノ）−フェニル］−２，２−ジメチル−プロピオンアミド）、２−カルバモイル−マロンアミドの誘導体（例えば、Ｎ，Ｎ’−ビス−（２−メチル−シクロヘキシル）−２−（２−メチル−シクロヘキシルカルバモイル）−マロンアミド）、およびこれらの組合せが含まれる。上で言及されたように、透明化剤は、多価アルコールと芳香族アルデヒドの縮合生成物であるアセタール化合物であることができる。適切な多価アルコールには、非環状ポリオール、例えばキシリトールおよびソルビトールさらには、非環状デオキシポリオール（例えば、１，２，３−トリデオキシノニトールまたは１，２，３−トリデオキシノナ−１−エニトール）が含まれる。適切な芳香族アルデヒドは、典型的には、アルデヒド基を１つだけ含み、芳香族環の残りの位置は、無置換であるか、または置換されている。したがって、適切な芳香族アルデヒドには、ベンズアルデヒドおよび置換ベンズアルデヒド（例えば、３，４−ジメチル−ベンズアルデヒド、または４−プロピル−ベンズアルデヒド）が含まれる。上記の反応によって生成されるアセタール化合物は、モノ−アセタール、ジ−アセタール、またはトリ−アセタール化合物（すなわち、それぞれ、１、２、または３つのアセタール基を含む化合物）であり得るが、ジ−アセタールが好ましい。適切なアセタール系透明化剤には、これらに限らないが、米国特許第５，０４９，６０５号、米国特許第７，１５７，５１０号、および米国特許第７，２６２，２３６号に開示された透明化剤が含まれる。
【００３１】
[0031]ここで記載のポリオレフィン組成物は、適切な如何なる方法によっても生成できる。例えば、ポリオレフィン組成物は、ポリオレフィンポリマーと、１，３：２，４−ビス−Ｏ−［（３，４−ジクロロフェニル）メチレン］−Ｄ−グルシトールを含む添加剤組成物と、任意の追加のあらゆる成分との単なる混合（例えば、高剪断または高強度混合）によって生成できる。あるいは、１，３：２，４−ビス−Ｏ−［（３，４−ジクロロフェニル）メチレン］−Ｄ−グルシトールを含む添加剤組成物と、任意の追加のあらゆる成分（例えば、上記のもの）とが、予備ブレンド組成物を得るために、予備ブレンドされてもよい。次いで、この予備ブレンド組成物は、ポリオレフィンポリマーと混合されて、上記のポリオレフィン組成物を生成できる。ポリオレフィン組成物は、物品を作製するためのさらなる加工における使用に適する如何なる形態でも供用できる。例えば、ポリオレフィン組成物は、粉末（例えば、自由流動性粉末）、フレーク、ペレット、小球（prill）、錠剤、アグロメレートなどの形態で供用できる。
【００３２】
[0032]ここで記載のポリオレフィン組成物は、熱可塑性物質の物品を作製するのに有用であると考えられる。ポリオレフィン組成物は、適切な技術、例えば、射出成型、射出回転成型、ブロー成型（例えば、射出ブロー成型または射出延伸ブロー成型）、押出（例えば、シート押出、フィルム押出、キャストフィルム押出、もしくは発泡押出）、押出ブロー成型、熱成形、回転成型、フィルムインフレーション（film blowing）（インフレーションフィルム）、フィルムキャスティング（キャストフィルム）などの何れによっても、所望の熱可塑性物質の物品に形作ることができる。
【００３３】
[0033]ここで記載のポリオレフィン組成物は、適切な物品または製品の何れかを作製するために使用できる。適切な製品には、これらに限らないが、医療デバイス（例えば、レトルト用途のためのプレフィルド（pre-filled）シリンジ、静脈内供給容器、および血液捕集用具）、食品包装、液体容器（例えば、飲料、薬剤、パーソナルケア組成物、シャンプーなどのための容器）、アパレルケース、電子レンジで使える物品、棚用材料、キャビネットドア、機械部品、自動車部品、シート、パイプ、チューブ、回転成型による部品、ブロー成型による部品、フィルム、繊維などが含まれる。
【００３４】
[0034]以下の例は、上記の主題をさらに例示するが、言うまでもなく、決して、その範囲を限定するものと解釈されるべきではない。
【００３５】
例１
[0035]この例は、１，３：２，４−ビス−Ｏ−［（３，４−ジクロロフェニル）メチレン］−Ｄ−グルシトールと、様々なレベルの残留酸触媒とを含む異なるいくつかの添加剤組成物の性能を例示する。
【００３６】
[0036]様々なレベルの残留酸を含む１，３：２，４−ビス−Ｏ−［（３，４−ジクロロフェニル）メチレン］−Ｄ−グルシトールの９つの試料（試料１〜９）を調製した。１，３：２，４−ビス−Ｏ−［（３，４−ジクロロフェニル）メチレン］−Ｄ−グルシトールは、縮合反応において、Ｄ−グルシトールと３，４−ジクロロベンゼンカルボアルデヒドを、１：２の化学量論比で反応させることによって合成した。反応は、ｐ−トルエンスルホン酸により触媒された。試料１〜９を得るために、反応生成物を洗浄し、乾燥させ、様々なレベルの残留酸を生じるように別法で処理した。各試料に存在する残留酸のレベルは、高圧液体クロマトグラフィーを用いて定量し、下で表１に報告されている。
【００３７】
[0037]各試料の色の安定性もまた、次の方法を用いて特徴付けた。およそ３０ｍｇの試料を、アルミニウム秤量皿で秤量した。次いで、皿を、およそ２４０℃の温度に保たれたオーブンに、５分間入れた。この熱処理の後、試料の外観に注目し、記録した。これらの結果もまた、下で表１に報告されている。
【００３８】
【表１】
2018536075.tif 000002
【００３９】
[0038]表１のデータから分かるように、試料の残留酸の濃度は、１，３：２，４−ビス−Ｏ−［（３，４−ジクロロフェニル）メチレン］−Ｄ−グルシトールの性能に影響を及ぼす。試料の酸含有量が０．０５２ｍｏｌ％以上であるとき、ポリマーの加工に使用される温度に近い温度に加熱されると、試料は分解し、液化し、変色する。０．０５２ｍｏｌ％より低い酸レベルでは、同じ温度に加熱されたとき、試料は、固体のままであり、僅かに変色しただけであった。これは、より少ない残留酸を含む試料が、ポリマーの透明化剤として、より良好な性能を発揮するであろうということを示すと考えられる。
【００４０】
[0039]試料１および８の透明化性能を、次の方法を用いて評価した。ポリプロピレンランダムコポリマー組成物の１キログラムのバッチを、０．４０ｇのステアリン酸カルシウム、０．５０ｇのＩｒｇａｎｏｘ（登録商標）１０１０、１．０ｇのＩｒｇａｆｏｓ（登録商標）１６８、および１．５ｇの試料と、コンパウンディングした。組成物に使用されたポリプロピレンランダムコポリマーは、ＬｙｏｎｄｅｌｌＢａｓｅｌｌ  ＰｏｌｙｍｅｒｓによるＰｒｏ−ｆａｘ  ＳＡ８４９ポリプロピレンランダムコポリマーであり、およそ１２ｇ／１０ｍｉｎの初期メルトフローレートを有していた。ポリプロピレン組成物は、成分を、ヘンシェル高強度ミキサーにおいて、およそ２，１００ｒｐｍのブレード速度でおよそ１分間、ブレンドすることによってコンパウンディングした。次いで、得られたポリマー組成物を、２５ｍｍのスクリュー直径および３０：１の長さ／直径比を有するＤｅｌｔａｐｌａｓｔの１軸スクリュー（single screw）コンパウンディング押出機で、溶融コンパウンディングした。バレル温度は、６つの加熱ゾーンを用いて、約２００℃から約２３０℃までの勾配をつけた。各試料の押出物（ストランドの形態の）は、水浴で冷却し、次にペレット化した。次いで、各ポリマー組成物のペレットは、Ａｒｂｕｒｇの２５トン射出成型機を用いて、１．２７ｍｍ厚さで、およそ５１ｍｍ×７６ｍｍの寸法を有する板に成型した。成型機バレルの全てのゾーンは、２３０℃に設定し、金型は２１℃に冷却した。板の寸法は、２４時間のエージング後、マイクロメータで確認した。得られた板のヘーズを、ＢＹＫ−Ｇａｒｄｎｅｒ  Ｈａｚｅ−Ｇｕａｒｄ  Ｐｌｕｓを用いて、ＡＳＴＭ規格Ｄ１１０３−９２に従って測定した。試料１を含むポリマー組成物では、測定されたパーセントヘーズは、２４％であった。試料８を含むポリマー組成物では、測定されたパーセントヘーズは、２０％であった。このデータは、より低レベルの残留酸により、透明化剤の性能が、どれほど向上するかを例示する。
【００４１】
[0040]ここで挙げられた、出版物、特許出願、および特許を含めて、全ての参考文献は、各文献が、参照によって組み込まれると、個々に、明確に、示されており、またその全体がここで記載されている場合と同じ程度に、参照によってここに組み込まれる。
【００４２】
[0041]本出願の主題の記述に関連する（特に、以下の特許請求の範囲に関連する）用語「１つの」、「この」および類似の指示語の使用は、ここで特に断らなければ、または、前後との関連で明確に矛盾するのでなければ、単数および複数の両方を網羅すると解釈されるべきである。用語「含む」、「有する」、「備える」は、特に断らなければ、非限定用語（すなわち、「以下を含むが、以下に限定されない」）と解釈されるべきである。ここでの値の範囲の記述は、ここで特に断らなければ、その範囲内に入る別個のそれぞれの値を個々に指示することの簡略な記法として役立つことを意図されているにすぎず、別個のそれぞれの値は、あたかもそれがここで個々に列挙されているかの如くに、本明細書に組み込まれる。ここで記載の全ての方法は、ここで特に断らなければ、または、前後との関連で明確に矛盾するのでなければ、適切な任意の順序で実施できる。ここで与えられている、あらゆる例、または例を示す言葉（例えば、「例えば」）の使用は、本出願の主題を、より明らかにしようとするものであるにすぎず、特に断らなければ、主題の範囲を限定しない。本明細書における如何なる言葉も、何らかの特許請求されていない要素を、ここで記載の主題の実施にとって不可欠であると示すと解釈されるべきではない。
【００４３】
[0042]本出願の主題の好ましい態様が、特許請求された主題を実施するための、本発明者らに知られている最善の形態を含めて、ここで説明されている。それらの好ましい態様の変形形態が、上述の説明を読めば、当業者には明らかになり得る。本発明者らは、当業者が、このような変形形態を、適宜、用いることを予期し、本発明者らは、ここで記載の主題が、ここで具体的に記載されたものとは別の仕方で実施されることを意図する。したがって、本開示は、適用法令によって許容されるように、ここに添付の特許請求の範囲に記載された主題の全ての改変および均等物を含む。さらに、上記要素の、それらの可能な全ての変形形態におけるどの組合せも、ここで特に断らなければ、または、さもなければ、前後との関連で明確に矛盾するのでなければ、本開示によって包含される。
【国際調査報告】
2018536075.tif 000003
2018536075.tif 000004
2018536075.tif 000005